(57)【要約】  本発明は、リグニン又はリグニン誘導体（２０）で被覆された水和セルロース繊維又は繊維組を得るために、水和セルロース繊維又は繊維組を含む構造化前駆体（１０）と、組合せ工程（１００）が起こる温度で１５，０００ｍＰａ．ｓ−１未満の粘度を有する溶液の形態でリグニン又はリグニン誘導体を含む非構造化前駆体（１５）との組合せ（１００）を含むことを特徴とする高炭素質繊維又は繊維組（２）を製造する方法（１）であって、以下の工程、すなわち  −リグニン又はリグニン誘導体の堆積物（３０）で被覆された水和セルロース繊維又は繊維組を得るために、リグニン（２０）で被覆された水和セルロース繊維又は繊維組の熱安定化及び寸法安定化（２００）の工程、並びに  −高炭素質繊維又は繊維組（２）を得るために、リグニン堆積物（３０）で被覆された水和セルロース繊維又は繊維組の炭化（３００）の工程  をさらに含む製造方法に関する。
2019534395.tif 000002
【特許請求の範囲】
【請求項１】
リグニン又はリグニン誘導体（２０）で被覆された水和セルロース繊維又は繊維集合体を得るために、水和セルロース繊維又は繊維集合体を含む構造化前駆体（１０）とリグニン又はリグニン誘導体を含む非構造化前駆体（１５）との組合せ（１００）であって、前記非構造化前駆体（１５）が、組合せ工程（１００）が起こる温度で１５，０００ｍＰａ．ｓ−１未満、好ましくは１０，０００ｍＰａ．ｓ−１未満の粘度を有する溶液の形態である組合せ（１００）を含むことを特徴とする高炭素質繊維又は繊維集合体（２）を製造する方法であって、以下の工程、すなわち
−リグニン又はリグニン誘導体の堆積物（３０）で被覆された水和セルロース繊維又は繊維集合体を得るために、前記リグニン（２０）で被覆された水和セルロース繊維又は繊維集合体の熱安定化及び寸法安定化（２００）の工程、及び
−高炭素質繊維又は繊維集合体（２）を得るために、リグニン堆積物（３０）で被覆された前記水和セルロース繊維又は繊維集合体の炭化（３００）の工程
をさらに含む製造方法。
【請求項２】
前記構造化前駆体（１０）が、撚られたマルチフィラメント、撚られていないマルチフィラメント、不織繊維集合体、又は織繊維集合体を含むことを特徴とする、請求項１に記載の製造方法。
【請求項３】
前記非構造化前駆体（１５）が、１〜５０重量％、好ましくは５〜１５重量％のリグニン又はリグニン誘導体を含むことを特徴とする、請求項１又は２に記載の製造方法。
【請求項４】
前記非構造化前駆体（１５）が、水溶液、有機溶液、又は両方の混合物であることを特徴とする、請求項１〜３のいずれか一項に記載の製造方法。
【請求項５】
前記構造化前駆体（１０）が、その直径が０．５μｍ〜３００μｍ、好ましくは１μｍ〜５０μｍである少なくとも１つの水和セルロース繊維を含むことを特徴とする、請求項１〜４のいずれか一項に記載の製造方法。
【請求項６】
前記構造化前駆体（１０）及び／又は前記非構造化前駆体（１５）が、カーボンナノチューブを含み、該カーボンナノチューブが、０．０００１重量％〜１０重量％、好ましくは０．０１重量％〜１重量％の濃度で存在することを特徴とする、請求項１〜５のいずれか一項に記載の製造方法。
【請求項７】
前記組合わせ工程（１００）が含浸であることを特徴とする、請求項１〜６のいずれか一項に記載の製造方法。
【請求項８】
前記組合わせ工程（１００）並びに熱安定化及び寸法安定化工程（２００）が、１回以上繰り返されることを特徴とする、請求項１〜７のいずれか一項に記載の製造方法。
【請求項９】
前記炭化工程（３００）の前に、以下の工程、すなわち、
−リグニン堆積物（３０）で被覆された水和セルロース繊維又は繊維集合体を、少なくとも１つの難燃性化合物を含む水溶液と接触させるサイジング工程（２１０）であって、前記難燃性化合物が、カリウム、ナトリウム、リン酸塩、酢酸塩、塩化物及び尿素から選択され得る工程、及び
−サイジング後の乾燥工程（２２０）
をさらに含むことを特徴とする、請求項１〜８のいずれか一項に記載の製造方法。
【請求項１０】
前記サイジング工程（２１０）及びサイジング後の乾燥工程（２２０）が、1回以上繰り返されることを特徴とする、請求項９に記載の製造方法。
【請求項１１】
前記炭化工程（３００）の後に黒鉛化工程（４００）をさらに含むことを特徴とする、請求項１〜１０のいずれか一項に記載の製造方法。
【請求項１２】
前記炭化工程（３００）の後に、少なくとも１つのシラン若しくはシラン誘導体及び／又は少なくとも１つのシロキサン若しくはシロキサン誘導体を含むことができる少なくとも１つの有機成分を含む溶液と前記高炭素質繊維又は繊維集合体（２）を接触させることを含むサイジング工程（５００）をさらに含むことを特徴とする、請求項１〜１１のいずれか一項に記載の製造方法。
【請求項１３】
リグニン又はリグニン誘導体の重量に対する繊維の重量の比が１／２〜１００／１であることを特徴とする、請求項１〜１２のいずれか一項に記載の製造方法の熱安定化及び寸法安定化工程（２００）の後に得られる中間製品としての、リグニン堆積物（３０）で被覆された水和セルロース繊維又は繊維集合体。
【請求項１４】
前記堆積物が、０．５０重量％〜５０重量％、好ましくは２重量％〜３０重量％の難燃性化合物を含むことを特徴とする、請求項１３に記載のリグニン堆積物（３０）で被覆された水和セルロース繊維又は繊維集合体。
【請求項１５】
請求項１〜１２のいずれか一項に記載の方法によって得られる高炭素質繊維又は繊維集合体（２）。
【請求項１６】
構造化前駆体（１０）及び非構造化前駆体（１５）の組合わせから得られる高炭素質繊維又は繊維集合体（２）であって、前記構造化前駆体（１０）が、水和セルロース繊維又は繊維集合体を含み、前記非構造化前駆体（１５）が、リグニン又はリグニン誘導体を含み、前記繊維又は繊維集合体が、炭化工程（３００）の後、０．２０〜１．９５ｇ／ｃｍ３、好ましくは１．４５〜１．６０ｇ／ｃｍ３の密度を有することを特徴とする、高炭素質繊維又は繊維集合体（２）。
【請求項１７】
請求項１５又は１６のいずれか一項に記載の高炭素質繊維又は繊維集合体の使用であって、熱可塑性又は熱硬化性複合材料で作られた部品の製造のための使用。
【請求項１８】
同一の体積に対して、従来の熱可塑性又は熱硬化性複合材料と比較して、重量が少なくとも５重量％小さいことを特徴とする、請求項１７により得られる熱可塑性又は熱硬化性複合材料。
【発明の詳細な説明】
【技術分野】
【０００１】
本発明は、炭素繊維の分野に関し、より詳細には、特に航空学、自動車、風力エネルギー、船舶、建築、スポーツの分野で使用され得る熱可塑性又は熱硬化性複合材料で作られた部品の製造のための、生物由来の前駆体から製造された炭素繊維に関する。本発明は、高炭素質繊維又は高炭素質繊維集合体の製造方法、及びこのような製造方法により得られる前記繊維又は繊維集合体に関する。
【背景技術】
【０００２】
炭素繊維市場は急成長している。近年、炭素繊維産業は様々な用途の要求に応えるために着実に成長している。現在、市場は約６０ｋｔ／年と推定されており、２０２０〜２０２５年には１５０〜２００ｋｔ／年に成長すると予想されている。この力強い成長予測は、主に航空宇宙、エネルギー、建築、自動車及びレジャー分野で使用される複合材料への炭素繊維の導入に関連している。
【０００３】
炭素繊維は一般に、優れた引張特性、高い熱安定性及び化学的安定性、良好な熱伝導性及び電気伝導性、並びに優れた耐変形性を有する。これらは、通常ポリマー樹脂（マトリックス）を含む複合材料の強化材として使用することができる。このように強化された複合材料は、望ましい軽さを維持しながら、優れた物理的特性を示す。軽量化は、輸送にとってはＣＯ２排出量削減の重要な施策の一つである。自動車産業及び航空宇宙産業では、同等の性能で、より大幅な軽量化を実現できる化合物に対する需要が増している。
【０００４】
これに関連して、自動車分野及び航空宇宙分野、より広くは産業界全体としても高性能材料を必要としているが、コスト的な制約を受けている。実際、複合材料の性能は、現在、使用されている原材料及び製造方法に起因する高コストという問題点を抱える炭素強化繊維を採用していることと部分的に関係している。
【０００５】
今日、炭素繊維は主にアクリル前駆体から作られている。ポリアクリロニトリル（ＰＡＮ）は、炭素繊維の製造に現在最も広く使用されている前駆体である。つまり、ＰＡＮからの炭素繊維の製造は、ＰＡＮ系の前駆体の重合工程、繊維紡糸、熱安定化、炭化及び黒鉛化を含む。炭化は、窒素雰囲気下、１０００〜１５００℃の温度で行われる。これらの工程の終わりに得られる炭素繊維は、９０％の炭素、約８％の窒素、１％の酸素及び１％未満の水素を含む。黒鉛化と呼ばれる追加の工程が行われる時もある。この工程は一般に、２５００〜３０００℃の温度を必要とする。この場合、最終工程は、９９％の炭素からなる材料を得ることであり、これはかなり可鍛性を高めるが、耐性を低くもする。炭化及び黒鉛化のこれら２つの工程は非常に高い温度を必要とし、したがってエネルギーを消費する。前駆体としてＰＡＮ繊維を有する炭素繊維をベースとする複合材料を、より広範に使用する際に障害となる要因は、そのコストであり、それは、部分的には、石油、及び生産ライン、特に非常に複雑な温度上昇の管理のコストに関係する。
【０００６】
ピッチ前駆体も開発されたが、アクリル前駆体と同様に、それらは化石資源を消費し、炭化工程及び黒鉛化工程中に必要とされる高温に関連するエネルギー消費をもたらす。
【０００７】
炭素繊維の価格を下げる目的で、提案された解決策の一つは、石油から誘導された基本要素（例えば、ＰＡＮ又はピッチ）を、木材中に含まれるセルロース又はリグニン等のバイオ材料で置き換えることであった。前駆体としてセルロースを使用する炭素繊維の製造コストは、ＰＡＮを用いた繊維の製造コストよりもはるかに低い。この点に関して、いくつかのセルロース前駆体が評価された。セルロースベースの前駆体は、良好に構造化された炭素構造を生成するという利点を有するが、一般に、満足のいく炭素収率を達成していない。
【０００８】
しかし、先行技術には、より環境に優しい繊維製造方法がある。２０１４年５月１日に出願人によって出願された文献ＷＯ２０１４０６４３７３号は、生物由来の前駆体から、カーボンナノチューブ（ＣＮＴ）がドープされた炭素繊維を連続的に製造する方法を記載する。生物由来の前駆体中にＣＮＴが存在すると、炭化中の前駆体の炭素収率を増加させ、また炭素繊維の機械的特性を向上させることが可能となる。生物由来の前駆体は、水和セルロース（例えば、ビスコース、リヨセル、レーヨン等）を形成するために、溶解及び凝固／紡糸によって繊維の形態に変換されるセルロースであってもよい。そのような方法により、生物由来の前駆体から連続した均一なフィラメントの生成が可能となる。それにもかかわらず、この方法は、６００℃までの温度上昇を伴う炭化工程、及び２０００〜３０００℃、好ましくは２２００℃の温度での黒鉛化工程に依然として基づいており、必要とされる高温に関連するエネルギーの対応する消費を生じる。
【０００９】
リヨセル（木材又は竹由来のセルロース繊維）及びナノ複合材料（グラフェン）を含む前駆体材料から炭素繊維を製造する方法を記載する文献ＫＲ２０１２００８２２８７号を参照することも可能である。
【００１０】
改良された特性及びより低い製造コストを提供する炭素繊維の製造のためのセルロース前駆体材料を調製する方法を記載するＣＮ１５８７４５７号も参照することができる。セルロースの調製は、煤煙ナノ粒子をセルロース溶液に入れることを含む。
【００１１】
同様に、米国特許出願公開第２０１１／２８５０４９号は、１０重量％以下、好ましくは０．５〜１．５％に相当する分散カーボンナノチューブを含む連続リグニン繊維を含む前駆体材料から炭素繊維を製造する方法を記載する。リグニンとカーボンナノチューブを混合し、溶融状態まで加熱して押出、紡糸する。この方法は、前駆体材料のサイジング工程を提供しない。
【００１２】
しかし、上記の方法は全て、炭化及び黒鉛化の工程を実施する前に充填剤に添加されるセルロース又はリグニンをベースとする前駆体の使用に依存する。これらの方法は、炭素収率を上げ、及び／又はこれらの炭素繊維で作られる複合材料部品を軽量化しようとする場合、満足のいくものではない。さらに、炭化工程及び黒鉛化工程は、前記繊維又は繊維集合体、及びこれらの繊維で製造される複合材料部品の製造コスト削減の達成を目指す観点からは依然として高すぎる温度で慣例的に実施されている。
【００１３】
したがって、既存の方法で遭遇する問題に対処でき、ｉ）繊維ベースのより軽い炭素材料を製造するための密度の低下、ｉｉ）炭素収率の高さ、ｉｉｉ）製造コストの削減、及びｉｖ）炭素繊維の容易な転換を可能にすることができる、炭素繊維を製造するための前駆体及び方法が依然として必要とされている。
【先行技術文献】
【特許文献】
【００１４】
【特許文献１】国際公開第２０１４／０６４３７３号
【特許文献２】韓国特許出願公開第２０１２００８２２８７号明細書
【特許文献３】中国特許出願公開第１５８７４５７号明細書
【特許文献４】米国特許出願公開第２０１１／２８５０４９号明細書
【発明の概要】
【発明が解決しようとする課題】
【００１５】
したがって、本発明は、先行技術の問題点を克服することを目的とする。特に、本発明は、工程の数を減らし、実施が容易である炭素繊維の製造方法を提供し、特に炭化及び黒鉛化の工程に関連するエネルギー経費の削減によってコストを抑えることを目的とする。
【００１６】
本発明はさらに、非常に機械的に安定であり、生物由来の材料から慣用的に得られる炭素繊維の場合よりも高い炭素収率を提供する、高炭素質繊維又は高炭素質繊維集合体を提供することを目的とする。さらに、本発明の高炭素質繊維は軽く、従来の炭素繊維よりも低い密度を有する。望ましくは、本方法は、炭素繊維織物に織り込まれた炭素繊維集合体を迅速かつ低コストで形成するために、組織化され、炭化されない繊維集合体、例えば、リヨセル、ビスコース、レーヨンに実施することができる。
【課題を解決するための手段】
【００１７】
したがって、本発明は、リグニンで被覆された水和セルロース繊維又は水和セルロース繊維集合体を得るために、水和セルロース繊維又は水和セルロース繊維集合体を含む構造化前駆体と、組み合わせ工程が行われる温度で１５，０００ｍＰａ．ｓ−１未満、好ましくは１０，０００Ｐａ．ｓ−１未満の粘度を有する溶液の形態でリグニン又はリグニン誘導体を含む非構造化前駆体との組み合わせを含むことを主な特徴とする、高炭素質繊維又は高炭素質繊維集合体を製造する方法であって、以下の工程、すなわち
−リグニン堆積物で被覆された水和セルロース繊維又は繊維集合体を得るために、リグニンで被覆された水和セルロース繊維又は繊維集合体の熱安定化及び寸法安定化工程、並びに
−高炭素質繊維又は繊維集合体を得るために、リグニン堆積物で被覆された水和セルロース繊維又は繊維集合体の炭化工程
を含む方法に関する。
【００１８】
生物由来の前駆体をベースとして、高炭素質炭素繊維又は高炭素質炭素繊維集合体を製造するこの新しい製造方法は、同等の特性を有する材料を製造するために必要とされるエネルギーを削減し、先行技術の方法で観察されるよりも高い炭素収率を得、低密度を有する繊維を形成する等の多くの利点を有する。
【００１９】
この方法の他の任意選択の特徴によると、
−構造化前駆体は、撚られたマルチフィラメント、撚られていないマルチフィラメント、不織繊維集合体、又は織繊維集合体を含む。実際、本発明の方法は、炭素繊維集合体（例えば、織物）の製造コストを削減するという利点を有する。例えば、本発明の方法に関連して、水和セルロース繊維（例えば、ビスコース、リヨセル（ｌｙｃｅｌｌ）、レーヨン）で作られた布を製造し、それを本発明による製造方法に直接付して、高炭素質繊維集合体を形成することが可能である。
−非構造化前駆体は、１〜５０重量％の間、好ましくは５〜１５重量％の間のリグニン又はリグニン誘導体を含む。リグニンは、広く利用可能でありながら十分に活用されていない低コストの資源であるが、この方法により、産業の経済的需要を満たすことが可能となる。さらに、このような濃度では、水和セルロース繊維は、繊維の変形又は混合を引き起こすことなく、リグニン堆積物で完全に被覆される。
−非構造化前駆体は、水溶液、又は有機溶液、又は両者の混合物である。これらの代替案により、使用されるリグニン又はリグニン誘導体、及び任意の添加されるカーボンナノチューブに非構造化前駆体を適合させることが可能となる。好ましくは、非構造化前駆体は、リグニン又はリグニン誘導体の含水アルコール溶液である。
−構造化前駆体は、その直径が０．５μｍ〜３００μｍの間、好ましくは１μｍ〜５０μｍの間である少なくとも１本の水和セルロース繊維を含む。本発明は、広範囲の水和セルロース繊維直径に適合され得るという利点を有する。
−構造化前駆体及び／又は非構造化前駆体はカーボンナノチューブを含み、該カーボンナノチューブは０．０００１重量％〜１０重量％の間、好ましくは０．０１重量％〜１重量％の間の濃度で存在する。前駆体の一方又は両方へのカーボンナノチューブ（ＣＮＴ）の添加により、得られる繊維の炭素収率を改善することが可能となる。実際、このような物質をリグニン又はリグニン誘導体に添加すると、リグニン又はリグニン誘導体は結合剤として作用し、結果として得られる炭素繊維に効果的に挿入されるＣＮＴの量が増加する。
−組合せ工程は含浸を含む。含浸は、工業的に容易に実施できる方法であるという利点を有する。
−組合せ工程並びに熱安定化及び寸法安定化工程は１回以上繰り返される。これは、炭素収率を上げ、得られる繊維の直径を大きくし、及び／又はそれらの密度を低下させることが可能であるので、特に有利である。
−前記製造方法は、炭化工程の前に、以下の工程をさらに含む。
・前記繊維又はリグニンで被覆された水和セルロース繊維集合体を、少なくとも１つの難燃性化合物を含む水溶液と接触させるサイジング工程であって、該難燃性化合物が、カリウム、ナトリウム、リン酸塩、酢酸塩、塩化物、尿素から選択され得る工程、及び
・サイジング後の乾燥工程。
これには、得られた炭素繊維の物理化学的特性を強化するという利点がある。実際、リグニン又はリグニン誘導体は難燃性を有するが、少なくとも１つの難燃性化合物を含む溶液によるサイジング工程の追加により、得られる炭素繊維の特性を改善することが可能となる。
−望ましくは、サイジング工程及びサイジング後の乾燥工程は、１回以上繰り返される。これは、繊維に関連する難燃剤の量を増加させ、又は様々な物質に基づいて様々な処理を組み合わせることが可能であるため、望ましい。
−本発明の製造方法は、炭化工程の後に、黒鉛化工程をさらに含む。黒鉛化により、本発明の方法によって得られる炭素繊維又は炭素繊維集合体の可鍛性を増加させることが可能となる。
−本発明の製造方法は、炭化工程の後に、高炭素質繊維又は繊維集合体を、少なくとも１つのシラン若しくはシラン誘導体及び／又は少なくとも１つのシロキサン若しくはシロキサン誘導体を含み得る少なくとも１つの有機成分を含む溶液と接触させるサイジング工程をさらに含む。この工程は、繊維の物理化学的特性を改善する（例えば、摩耗に対する保護及び繊維の一体性を改善する）ことを可能にし、本発明との関連において、繊維全体、すなわち、例えば、炭素繊維織物に対して行うことができるという利点を有する。
【００２０】
本発明はまた、本発明の製造方法の熱安定化及び寸法安定化工程の後に得られる中間製品として、リグニン又はリグニン誘導体の堆積物で被覆された水和セルロース繊維又は繊維集合体であって、リグニン又はリグニン誘導体の質量に対する繊維の質量の比が１／２〜１００／１の間である水和セルロース繊維又は繊維集合体に関する。
【００２１】
任意選択的に、リグニン又はリグニン誘導体の堆積物で被覆された本発明の水和セルロース繊維又は繊維集合体のリグニン又はリグニン誘導体の堆積物は、リグニン堆積物に対して０．５０重量％〜５０重量％の間、好ましくは２重量％〜３０重量％の間の難燃性化合物を含むことができる。
【００２２】
本発明はさらに、本発明の方法によって得ることができる高炭素質繊維又は高炭素質繊維織物に関する。望ましくは、この繊維又はこの繊維集合体は、炭化工程後に、０．２０〜１．９５ｇ／ｃｍ３の間、好ましくは１．４５〜１．６０ｇ／ｃｍ３の間の密度を有する。これらの製品は、特に航空宇宙産業又は自動車産業のニーズを満たすのに十分な機械的特性を有しながらも、より軽い炭素繊維を求めている製造業者の期待に応えるものである。
【００２３】
本発明はさらに、熱可塑性又は熱硬化性複合材料で作られた部品の製造のための、前記製造方法に従って得られた繊維又は高炭素質繊維集合体の使用に関する。
【００２４】
本発明はまた、本発明の製造方法に従って製造された繊維又は繊維集合体を用いて得られた熱可塑性又は熱硬化性複合材料にも関する。これらの熱可塑性又は熱硬化性複合材料は、同一の体積に対して、従来の熱可塑性又は熱硬化性複合材料と比較して、重量が少なくとも５重量％小さいことを示すという利点を有する。
【００２５】
本発明の他の利点及び特徴は、添付の図を参照して、例示的かつ非限定的な例として与えられる以下の説明を読むことによって明らかになるであろう。
【図面の簡単な説明】
【００２６】
【図１】図１は、本発明による炭素繊維の製造方法の実施形態の図を示す。点線で囲まれた工程は任意である。
【図２Ａ】図２は、本発明による炭素繊維の断面の走査型電子顕微鏡により得られた画像を示す。
【図２Ｂ】図２は、本発明による炭素繊維の断面の走査型電子顕微鏡により得られた画像を示す。
【発明を実施するための形態】
【００２７】
本発明による「高炭素質繊維又は繊維集合体」という用語は、８０重量％を超える、好ましくは９０重量％を超える、より好ましくは９５重量％を超える、さらにより好ましくは９８重量％を超える炭素から構成される材料を意味すると理解される（これらの材料は、非常に高純度の材料であると考えられる）。
【００２８】
本発明による「水和セルロース繊維」という用語は、リグノセルロース材料からセルロースを溶解した後に得られる、好ましくは連続した一定の直径のセルロース繊維又はセルロース誘導体繊維を意味すると理解される。本文の残りの部分で詳述されるように、この組み合わせはいくつかの代替方法によって達成され得る。水和セルロースは、例えば、水酸化ナトリウムで処理した後、二硫化炭素で溶解した後に得ることができる。この場合、水和セルロースは特にビスコースと呼ばれる。あるいは、水和セルロース繊維は、Ｎ−メチルモルホリンＮ−オキシドを含む溶液中に溶解したリグノセルロース材料から得て、リヨセルを形成してもよい。
【００２９】
本発明による「リグニン」という用語は、その組成が植物種によって変わる植物の芳香族ポリマーを意味すると理解され、一般に３つのフェニルプロパノイドモノマー、すなわちｐ−クマリルアルコール、コニフェリルアルコール及びシナピルアルコールから形成される。
【００３０】
本発明による「リグニン誘導体」という用語は、リグニンタイプの分子構造を有し、その物理化学的特性を変更するために、リグニン抽出方法又はそれ以降の間に付加された置換基を有する分子を意味すると理解される。リグノセルロースベースのバイオマスからリグニンを抽出する方法は多数あり、これらはリグニン修飾をもたらすことができる。例えば、クラフト法は、硫化ナトリウムを含む強塩基を使用して、セルロース繊維からリグニンを分離する。この方法ではチオリグニンが生成する。亜硫酸塩の方法で、リグノスルホネートが生成する。有機溶媒前処理方法は、セルロース画分の酵素的加水分解の前にリグニンを可溶化するために、有機溶媒又は有機溶媒と水との混合物を使用する。好ましくは、リグニン誘導体は、チオール、スルホネート、アルキル又はポリエステルから選択され得る置換基を有するリグニンを意味する。本発明との関連で使用されるリグニン又はリグニン誘導体は、一般に、１０００ｇ／ｍｏｌ超、例えば、１０，０００ｇ／ｍｏｌ超の分子量を有する。
【００３１】
以下の説明では、同じ要素を示すために同じ参照番号が用いられる。
【００３２】
第1の態様によると、本発明は、水和セルロース繊維又は繊維集合体を含む構造化前駆体１０と、リグニン又はリグニン誘導体を組合せ１００が行われる温度で１５，０００ｍＰａ．ｓ−１未満の粘度を有する溶液の形態で含む非構造化前駆体１５との組合せ１００を含む、高炭素質繊維又は繊維集合体２を製造する方法１に関する。
【００３３】
この組合せ工程１００により、リグニン又はリグニン誘導体２０で被覆された水和セルロース繊維又は繊維集合体を得ることが可能となる。
【００３４】
この方法は図1に模式的に示される。この方法は、連続的又は不連続的に行うことができる。連続生産との関連において、工業的方法により、繊維からであろうと、繊維集合体からであろうと、中断することなく種々の工程の連鎖が可能となる。
【００３５】
＜構造化前駆体（１０）＞
構造化前駆体１０は、水和セルロース繊維又は繊維集合体を含む。この水和セルロース繊維又はこの繊維集合体は、非常に様々な形態をとり得る。本発明の利点の一つは、例えば、撚られたマルチフィラメント、撚られていないマルチフィラメント、不織繊維集合体、又は織繊維集合体の形態で予め成形された水和セルロース繊維にこの方法を実施できることである。
【００３６】
炭素繊維織物の製造においては、通常、例えば、ＰＡＮから炭素繊維コイルを製造し、次いで所望の製織に従ってこれらの繊維を組織化することが必要である。ここでは、本発明により、マルチフィラメント又は繊維集合体の形態で、予め組織化された水和セルロース繊維を直接使用することが可能となる。次いで、本発明による方法により、特に水和セルロース繊維へのリグニン又はリグニン誘導体の堆積工程によって、及び炭化及び場合によっては黒鉛化工程の後に、特に自動車又は航空宇宙産業用の複合材料の製造のための低密度で優れた機械的特性を有する炭素繊維のマルチフィラメント又は繊維集合体、例えば、織物を作製することが可能となる。
【００３７】
したがって、好ましくは、構造化前駆体１０は、撚られたマルチフィラメント、撚られていないマルチフィラメント、不織繊維集合体、又は織繊維集合体を含む。さらにより好ましくは、構造化前駆体１０は、撚られたマルチフィラメント、撚られていないマルチフィラメント、不織繊維集合体、又は織繊維集合体であってもよい。
【００３８】
本発明に従って使用することができる撚られたマルチフィラメントは、例えば、１メートル当たり５〜２０００巻の間、好ましくは１メートル当たり１０〜１０００巻の間の巻数を有する。
【００３９】
本発明による構造化前駆体１０は、直径が０．５μｍ〜３００μｍの間、好ましくは１μｍ〜５０μｍの間である、少なくとも１本の水和セルロース繊維を含むことができる。さらに、本発明による構造化前駆体１０は、好ましくは、その全長にわたって一定の直径を有し、特にフィブリルがない少なくとも１本の連続水和セルロース繊維を含む。これにより、リグニン堆積物と繊維の間の結合が向上する。一定の直径とは、直径が繊維の長さにわたって２０％未満、好ましくは１０％未満しか変化しないことであることを理解すべきである。
【００４０】
この水和セルロース繊維は、種々の既知の製造方法によって得ることができる。この繊維は、例えば、ＷＯ２０１４０６４３７３号に記載されている製造方法によって得ることができる。使用される水和セルロース繊維は、リヨセル繊維又はビスコース繊維であってもよく、そのセルロースは、例えば、木材又は竹から得られる。
【００４１】
水和セルロース繊維の製造方法のほとんどは、溶解セルロース、例えば、二硫化炭素、４−メチルモルホリン４−オキシド（Ｎ−メチルモルホリンＮ−オキシド−ＮＭＭＯ）又は酸性溶液（例えば、オルトリン酸又は酢酸）からのセルロース調製物の製造に基づいており、次いで、これを用いて、例えば、硫酸を含む凝固浴に浸漬した後、水和セルロース連続繊維を形成する。本発明の方法において前駆体として使用される水和セルロース繊維は、予め炭化されていない。
【００４２】
＜非構造化前駆体（１５）＞
非構造化前駆体１５は、リグニン又はリグニン誘導体を含む。リグニンは、リグノセルロース系の陸生バイオマスの１０〜２５％を占め、現在、産業界ではほとんど利用されていない。このように、毎年、数百トンのリグニン又はリグニン誘導体は、何ら考えられる用途なしに製造される。リグニンは主に維管束植物（又は高等植物）及び一部の藻類に存在する。それはその組成が植物の種によって異なる植物の芳香族ポリマーであり、一般に３つのフェニルプロパノイドモノマー、すなわち以下の式に示されるｐ−クマリルアルコール、シナピルアルコール及びコニフェリルアルコールから形成される。
【００４３】
【化１】
2019534395.tif 000003
【００４４】
好ましくは、非構造化前駆体１５は、１〜５０重量％の間のリグニン又はリグニン誘導体を含む。望ましくは、非構造化前駆体１５は、５重量％〜１５重量％の間のリグニン又はリグニン誘導体を含む。この濃度では、リグニン又はリグニン誘導体の堆積物は均質である一方で、炭化工程３００の後に得られる炭素繊維の炭素収率の増加を可能にする。
【００４５】
さらに、非構造化前駆体１５は、組合せ工程１００が行われる温度において、１５，０００ｍＰａ．ｓ−１未満、好ましくは１０，０００ｍＰａ．ｓ−１未満の粘度を有する溶液の形態である。このような粘度により、リグニン又はリグニン誘導体の堆積はより均質であり、炭化工程３００の後に得られる炭素繊維の炭素収率の増大を可能にしながら、一定の直径を有する連続炭素繊維を得ることを可能にする。一定の直径によって、炭素繊維は、好ましくは、その長さにわたって２０％を超えて、好ましくは１０％を超えて変化しない直径を有することが理解されるべきである。
【００４６】
溶液の粘度は、例えば、自由流動粘度計、又は毛管粘度、又はブルックフィールド法によって、組合せ工程１００が行われる温度で測定される。
【００４７】
特に、製造方法１で使用される非構造化前駆体１５は、水溶液、有機溶液、又は両者の混合物である。溶液の形態の非構造化前駆体１５を使用すると、堆積物及びその厚さを制御することが可能となる。また、溶液の組成は、使用されるリグニン又はリグニン誘導体の特性に従って選択され得る。好ましくは、製造方法１で使用される非構造化前駆体１５は、水、及びアルコール等の有機溶媒を含む溶液である。
【００４８】
望ましくは、構造化前駆体１０及び／又は非構造化前駆体１５は、カーボンナノチューブを含むことができ、カーボンナノチューブは、０．０００１重量％〜１０重量％の間の濃度で存在する。好ましくは、これらのカーボンナノチューブは、０．０１重量％〜１重量％の間の濃度で存在する。
【００４９】
カーボンナノチューブ（ＣＮＴ）は、単層、二層、又は多層タイプのものであってもよい。二層ナノチューブは、特に、ＦＬＡＨＡＵＴらによってＣｈｅｍ．  Ｃｏｍ．（２００３），１４４２に記載されているように調製することができる。多層ナノチューブ自体は、ＷＯ０３／０２４５６号に記載されているように調製することができる。ナノチューブは、通常、０．１〜１００ｎｍ、好ましくは０．４〜５０ｎｍ、さらに好ましくは１〜３０ｎｍ、さらには１０〜１５ｎｍの範囲の平均直径及び望ましくは０．１〜１０μｍの長さを有する。それらの長さ／直径比は、好ましくは１０より大きく、ほとんどの場合１００より大きい。それらの比表面積は、例えば、１００〜３００ｍ２／ｇの間、望ましくは２００〜３００ｍ２／ｇの間であり、それらの見掛け密度は、特に、０．０５〜０．５ｇ／ｃｍ３の間、より好ましくは０．１〜０．２ｇ／ｃｍ３の間であり得る。多層ナノチューブは、例えば、５〜１５枚のシート（又は壁）、より好ましくは７〜１０枚のシートを含むことができる。
【００５０】
粗製カーボンナノチューブの例は、特に、商品名Ｇｒａｐｈｉｓｔｅｎｇｔｈ（Ｒ）Ｃ１００としてアルケマから市販されている。あるいは、これらのナノチューブは、本発明による方法において使用される前に、精製及び／又は処理（例えば、酸化）及び／又は粉砕及び／又は官能化され得る。粗製又は粉砕ナノチューブの精製は、硫酸溶液で洗浄して、あらゆる残存する無機物及び金属不純物をそれらから除去することによって行うことができる。ナノチューブの酸化は、ナノチューブを次亜塩素酸ナトリウム溶液と接触させることによって行うのが望ましい。ナノチューブの官能化は、ビニルモノマー等の反応性単位をナノチューブの表面にグラフトすることによって行うことができる。
【００５１】
＜組合わせ（１００）＞
本発明による組合せ工程１００は、構造化前駆体１０を非構造化前駆体１５と接触させることに対応する。この組合せは一般に−１０℃〜８０℃、好ましくは２０℃〜６０℃の範囲の温度で、いくつかの代替方法によって行うことができる。例えば、均熱、噴霧又は含浸（例えば、サイジングによる）を行うことが可能である。好ましくは、組合せ工程１００は含浸による。
【００５２】
＜熱安定性化及び寸法安定化（２００）＞
本発明による製造方法１は、リグニン堆積物３０で被覆された水和セルロース繊維又は繊維集合体を得るために、リグニン２０で被覆された水和セルロース繊維又は繊維集合体の熱安定化及び寸法安定化工程２００をさらに含む。
【００５３】
熱安定化及び寸法安定化工程２００は、溶媒の蒸発を可能にする乾燥及び／又は換気を含み得る。乾燥は、温度の上昇、例えば、５０℃〜２５０℃の間で行うことができる。実際、構造化前駆体を、希釈剤又は有機溶媒を含む非構造化前駆体で処理する場合、続いて希釈剤又は溶媒を除去し、例えば、この物品を熱処理に付して希釈剤又は溶媒を蒸気の形態で排出することが望ましい。
【００５４】
この工程に続いて、リグニン又はリグニン誘導体の固体フィルムが繊維の表面上に形成される。このフィルムは、溶液の粘度又はリグニン若しくはリグニン誘導体の濃度のような、方法において使用されるパラメータに依存して、種々の厚さを有し得る。
【００５５】
好ましくは、組合せ工程１００並びに熱安定化及び寸法安定化工程２００は、１回以上繰り返すことができる。これらの工程を繰り返すことにより、水和セルロース繊維又は繊維集合体上に堆積したリグニン又はリグニン誘導体の量を増加させることが可能となる。
【００５６】
＜炭化（３００）＞
本発明による製造方法１は、高炭素質材料又は高炭素質繊維集合体２を得るために、リグニン堆積物３０で被覆された水和セルロース繊維又は繊維集合体を炭化させる工程３００をさらに含む。
【００５７】
この炭化工程３００は、２５０℃〜１０００℃の間、好ましくは３００℃超かつ好ましくは６００℃未満の温度で実施することができる。炭化工程３００は、例えば、２〜６０分間続くことができる。この炭化工程は、徐々に温度を上昇させることを含むことができる。炭化は、酸素の非存在下、好ましくは窒素雰囲気下で行われる。炭化中の酸素の存在は、好ましくは５ｐｐｍに制限されるべきである。
【００５８】
一般的に、及び実施例に示すように、本発明者らは、本発明による方法により、同等の機械的特性を伴って、先行技術の方法よりも低い温度を使用することが可能となることを示した。したがって、これらの炭素繊維を製造するのに必要なエネルギー量が減少し、エネルギーの節約となる。
この炭化工程は、連続的に行うことができ、得られた炭素繊維の機械的特性を改善するために、炭素繊維の延伸工程に連結することができる。
【００５９】
＜炭化前設定（２１０）＞
本発明による製造方法は、炭化工程３００の前に、以下の工程をさらに含んでもよい。
−リグニン堆積物３０で被覆された水和セルロース繊維又は繊維集合体を、少なくとも１つの難燃性化合物を含む水溶液と接触させることからなるサイジング工程２１０であって、該難燃性化合物は、カリウム、ナトリウム、リン酸塩、酢酸塩、塩化物、及び尿素から選択することができる工程、及び
−サイジング後の乾燥工程２２０
【００６０】
サイジング工程２１０及びサイジング後の乾燥工程２２０は、１回以上繰り返すことができる。
【００６１】
＜黒鉛化（４００）＞
本発明による製造方法は、炭化工程３００の後に黒鉛化工程４００をさらに含むことができる。この黒鉛化工程４００は、１０００℃〜２８００℃の間、好ましくは１１００℃以上かつ２０００℃未満の温度で実施することができる。黒鉛化工程４００は、例えば、２〜６０分、好ましくは２〜２０分続くことができる。この黒鉛化工程４００は、温度の漸進的上昇を含むことができる。
【００６２】
＜炭化後（５００）＞
本発明による製造方法は、炭化工程３００の後に、高炭素質繊維又は繊維集合体２を、少なくとも１つのシラン若しくはシラン誘導体及び／又は少なくとも１つのシロキサン若しくはシロキサン誘導体を含むことができる有機成分の溶液と接触させるためのサイジング工程５００をさらに含むことができる。このサイジング５００は、黒鉛化工程４００の後に実施することもできる。サイジングは繊維の一体性を改善し、繊維を摩耗から保護する。
【００６３】
少なくとも１つのシラン若しくはシラン誘導体及び／又は少なくとも１つのシロキサン若しくはシロキサン誘導体を含む溶液は、好ましくは、水溶液、有機溶液又は水性エマルジョンである。
【００６４】
別の態様では、本発明は、本発明による製造方法の熱安定化及び寸法安定化工程２００の後に得られる中間製品として、リグニン堆積物３０で被覆された水和セルロース繊維又は繊維集合体に関する。
【００６５】
この中間製品は、１／２〜１００／１の間、好ましくは２／１〜９５／１の間の、リグニン又はリグニン誘導体の重量に対する繊維の重量の比を有する。
【００６６】
さらに、この中間製品のリグニン堆積物は、０．５０〜５０重量％の間、好ましくは２〜３０重量％の間の難燃性化合物を含む。
【００６７】
別の態様では、本発明は、本発明の方法によって得ることができる高炭素質繊維又は繊維集合体２に関する。好ましくは、かつ望ましくは、高炭素質繊維又は繊維集合体２は、炭化工程３００の後、０．２０〜１．９５ｇ／ｃｍ３の間、好ましくは１．４５〜１．８０ｇ／ｃｍ３の間の密度を有する。好ましくは、本発明は、構造化前駆体１０と非構造化前駆体１５との組み合わせから得られる高炭素質繊維又は繊維集合体２に関し、構造化前駆体１０は、水和セルロース繊維又は繊維集合体を含み、非構造化前駆体１５は、リグニン又はリグニン誘導体を含み、繊維又は繊維集合体は、炭化工程３００の後に、０．２０〜１．９５ｇ／ｃｍ３の間、好ましくは１．４５〜１．６０ｇ／ｃｍ３の間の密度を有する。
【００６８】
より好ましくは、本発明の方法によって得ることができる高炭素質繊維又は繊維集合体２は、炭化工程３００の後に、１．４５〜１．６０ｇ／ｃｍ３の間の密度を有する。
【００６９】
別の態様によれば、本発明は、熱可塑性又は熱硬化性複合材料で作られた部品を製造するための、本発明の製造方法で得ることができる高炭素質繊維又は繊維集合体の使用に関する。
【００７０】
別の態様では、本発明は、本発明による製造方法によって製造された繊維から得られる熱可塑性又は熱硬化性複合材料に関する。望ましくは、これらの熱可塑性又は熱硬化性複合材料は、同じ体積に対して、従来の熱可塑性又は熱硬化性複合材料と比較して、重量が少なくとも５重量％小さい。
【実施例】
【００７１】
以下の実施例は、本発明を例示するが、限定的な性格のものではない。
【００７２】
＜出発物質の説明＞
使用された構造化前駆体は、Ｃｏｒｄｅｎｋａ社によって販売される水和セルロース繊維（レーヨン）をベースとする。
【００７３】
非構造化前駆体の形成のために、リグニンを６０／４０エタノール／水混合物中に６０℃で可溶化させた。２時間撹拌した後、溶液を周囲温度に冷却した。沈殿した画分を濾過した。最終溶液は１０重量％のリグニンを含有していた。
【００７４】
＜炭素繊維の調製＞
＜工程１：含浸＞
【００７５】
１５ｍ／分の速度でリグニン溶液を連続的に通過させることによって、構造化前駆体である水和セルロース繊維に非構造化前駆体を含浸させる。
【００７６】
＜工程２：乾燥＞
【００７７】
リグニン含浸繊維を、約２分の滞留時間で１４０℃のオーブンに通すことによって連続的に乾燥させた。
【００７８】
＜工程３：サイジング＞
【００７９】
リグニン堆積物を含む繊維を、１６０ｇ／ｄｍ３のＮＨ３Ｃｌ及び２０ｇ／ｄｍ３の尿素を含む水性塩基難燃剤配合物中でサイジングした。
【００８０】
＜工程４：サイジング後の乾燥＞
【００８１】
サイジング後にリグニン堆積物で被覆された繊維を、工程２と同じ条件下で乾燥工程に供した。
【００８２】
＜工程５：炭化＞
【００８３】
炭化は、窒素雰囲気下、平均温度３５０℃で平均時間１６分間連続して行った。
【００８４】
＜工程６：黒鉛化＞
【００８５】
黒鉛化は、窒素雰囲気下、平均温度１１００℃で、平均時間１６分間行った。
【００８６】
＜得られた炭素繊維の特徴＞
一定の堆積
【００８７】
水和セルロース繊維上のリグニン堆積物は６〜７重量％であった。塊のリグニン堆積物の定量は、工程１の前、次いで乾燥の工程２の後に水和セルロース繊維を秤量することによって得ることができる。
【００８８】
図２は、本発明の方法により得られた炭素繊維の断面の走査型電子顕微鏡により得られた画像を示す。この画像は、炭素繊維が凝集体を生成せずにはっきりと区別され、黒鉛化後に水和セルロース繊維から生じる炭素繊維とリグニンとの間の界面が見えないことを示す。
【００８９】
これらの炭素繊維は、これらの炭素繊維の製造のための構造化前駆体として使用される水和セルロース繊維よりも大きい６〜７μｍの直径を有する。
【００９０】
＜炭素収率の増加＞
炭素収率（ＣＹ）は炭化後に計算した。
ＣＹ＝（１ｍあたりの炭素質材料／１ｍあたりの前駆体）×１００
炭化の結果は次の通りである。
水和セルロース繊維、リグニン堆積物なし、炭化（参考）  ２２％
リグニン７％が堆積した水和セルロース繊維、炭化（本発明に従う）  ３０％
【００９１】
このように、炭化の前に、リグニン堆積物で被覆された水和セルロース繊維を形成するための水和セルロース繊維とリグニンとの組合せにより、炭素収率の２２％から３０％へ、すなわち３６％を超える増加が可能となる。
【００９２】
さらに、リグニンを含有する非構造化前駆体中にカーボンナノチューブを添加することにより、炭素収率をさらに上げ、３５％の炭素収率、すなわち炭素収率のほぼ６０％の全体的な増加を達成することが可能となる。
【００９３】
＜方法パラメータの最適化＞
温度条件を調節して、リグニン堆積物のない水和セルロース繊維（参考）及び本発明の方法を受けた水和セルロース繊維から生じる繊維の同じ機械的特性を得た。
破断応力：  ５００〜６００  ＭＰａ、
伸び：４〜５％、
繊維収縮／伸び、０％（収縮なし、伸びなし）に設定。
【００９４】
これらの繊維は、従来の炭素繊維よりも高い破断点伸びを有する。
【００９５】
これらの試験の平均温度結果を以下の表に示す。
【００９６】
【表１】
2019534395.tif 000004
【００９７】
これらの結果は、本発明の方法により、炭素繊維の製造における従来の３つの工程に必要な温度を低下させることが可能であることを示す。この温度の低下は、工程によって２０〜５５％の間で変化する。これは、より一般的には、繊維を炭素繊維に変換するのに必要なエネルギーの削減に相当する。このようなエネルギーの節約は、炭素繊維の製造コストの削減によって工業的条件に転換することができる。
【００９８】
これらの例は、リグニンによる前駆体水和セルロースの処理により、炭素収率を上げ、同品質の繊維を製造するための高温炉の温度を低下させることが可能であることを示す。
【００９９】
したがって、本発明は、炭素収率に対してより効率的であり、ＰＡＮ繊維等の前駆体よりも低コストの炭化材料を与える、炭素繊維又はより軽い炭素繊維集合体を得るための、非構造化前駆体としての別の天然資源であるリグニンと組み合わされた構造化前駆体のベースでの天然資源であるセルロースの使用を含む。
【０１００】
本発明の方法によって得られる炭素繊維は、特に、航空宇宙、自動車、風力エネルギー、船舶、建築、及びスポーツの分野で使用され得る熱可塑性又は熱硬化性複合材料で作られた部品の製造のための従来のガラス繊維又は炭素繊維の代替物として有効に使用され得る。本発明のこれらの繊維は、いくつかの利点を有し、特に、本発明の繊維が従来のガラス繊維及び炭素繊維よりも低い密度を有するので、構造体の重量を低下させる。
【図１】
2019534395.tif 000005
【図２Ａ】
2019534395.tif 000006
【図２Ｂ】
2019534395.tif 000007
【国際調査報告】
2019534395.tif 000008
2019534395.tif 000009
2019534395.tif 000010
2019534395.tif 000011